(57)【要約】【課題】マスク本体を枠体で支持する形態の蒸着マスクにおいて、製造コストの上昇を抑えながら蒸着マスクの大型化を実現でき、さらに蒸着マスクの平坦度を維持することができ、良好な再現精度および蒸着精度を確保できる蒸着マスクおよびその製造方法を提供する。【解決手段】蒸着マスク１は、多数独立の蒸着通孔５からなる蒸着パターン６を備えるマスク本体２と、マスク本体の周囲に配置された枠体３とを備える。枠体３の下面側には支持フレーム４６が固定されている。支持フレーム４６には、枠体３のマスク開口１１に対応するフレーム開口４８が形成され、フレーム開口４８は、マスク開口１１より一回り大きな開口形状に形成されている。これにより、蒸着マスク全体の構造強度と剛性をさらに増強して、蒸着マスクがたわみ変形するのを阻止して平坦度を維持することができ、蒸着層の再現精度および蒸着精度を高精度化できる。【選択図】図１８
2019094573.tif 000002
【特許請求の範囲】
【請求項１】
多数独立の蒸着通孔（５）からなる蒸着パターン（６）を備えるマスク本体（２）と、マスク本体（２）の周囲に配置された枠体（３）とを備えた蒸着マスクであって、
枠体（３）の下面側に支持フレーム（４６）が固定されており、
支持フレーム（４６）には、枠体（３）のマスク開口（１１）に対応するフレーム開口（４８）が形成され、フレーム開口（４８）は、マスク開口（１１）より一回り大きな開口形状に形成されていることを特徴とする蒸着マスク。
【請求項２】
支持フレーム（４６）の下面側に補助フレーム（４７）が固定されていることを特徴とする請求項１に記載の蒸着マスク。
【請求項３】
枠体（３）は、外周枠（１０）と、外周枠（１０）内にマスク開口（１１）を区画する縦枠（１２）および横枠（１３）を備え、縦枠（１２）および横枠（１３）の全体が支持フレーム（４６）で支持されており、
補助フレーム（４７）は額縁状に形成され、支持フレーム（４６）の周縁が補助フレーム（４７）で支持されていることを特徴とする請求項１または２に記載の蒸着マスク。
【請求項４】
枠体（３）、支持フレーム（４６）、および補助フレーム（４７）は、溶接することにより一体化されており、溶接個所（４９）は、四隅部分と、枠体（３）の縦枠（１２）および横枠（１３）の延長線上の周縁部分に設けられていることを特徴とする請求項１ないし３のいずれかに記載の蒸着マスク。
【請求項５】
マスク本体（２）と枠体（３）とは、金属層（８）を介して一体的に接合されていることを特徴とする請求項１ないし４のいずれかに記載の蒸着マスク。
【請求項６】
複数の枠体（３・３）が積層されて、積層方向に隣り合う枠体（３・３）どうしが接着層（１９）を介して接合されていることを特徴とする請求項１ないし５のいずれかに記載の蒸着マスク。
【請求項７】
多数独立の蒸着通孔（５）からなる蒸着パターン（６）を備えるマスク本体（２）と、マスク本体（２）の周囲に配置された枠体（３）とを備えた蒸着マスクの製造方法であって、
マスク本体（２）および枠体（３）を準備する工程と、
マスク本体（２）と枠体（３）とを一体的に接合する工程と、
枠体（３）の下面側に支持フレーム（４６）を接合する工程と、
支持フレーム（４６）の下面側に補助フレーム（４７）を接合する工程とを有することを特徴とする蒸着マスクの製造方法。
【請求項８】
マスク本体（２）および枠体（３）を準備する工程においては、枠体（３）を形成する枠体形成工程と、母型（２４）の表面に、蒸着通孔（５）に対応するレジスト体（２９ａ）を有する一次パターンレジスト（２９）を形成する一次パターンニング工程と、母型（２４）のレジスト体（２９ａ）で覆われていない表面に、電着金属を電鋳して一次電鋳層（３０）を形成する第１の電鋳工程とを含み、
マスク本体（２）と枠体（３）とを一体的に接合する工程においては、マスク本体（２）と枠体（３）とを、電鋳により形成した金属層を介して一体的に接合することを特徴とする請求項７に記載の蒸着マスクの製造方法。
【請求項９】
マスク本体（２）と枠体（３）とを、金属層を介して一体的に接合した蒸着マスク体（５０）を複数用意し、
複数の蒸着マスク体（５０）を支持フレーム（４６）に１つずつ接合したあと、支持フレーム（４６）の蒸着マスク体（５０）が固定された側の反対側に補助フレーム（４７）を接合することを特徴とする請求項７または８に記載の蒸着マスクの製造方法。
【請求項１０】
枠体（３）、支持フレーム（４６）、および補助フレーム（４７）は、溶接により一体化接合されており、溶接個所（４９）は、四隅部分と、枠体（３）の縦枠（１２）および横枠（１３）の延長線上の周縁部分に設けられていることを特徴とする請求項７ないし９のいずれかに記載の蒸着マスクの製造方法。
【発明の詳細な説明】
【技術分野】
【０００１】
本発明は、蒸着マスクおよびその製造方法に関し、なかでも、マスク本体を枠体で支持する形態の蒸着マスクおよびその製造方法に関する。本発明は、例えば有機ＥＬ素子の発光層を形成する際に好適に使用される蒸着マスク、およびその製造方法に適用できる。
【背景技術】
【０００２】
表示装置を有するスマートフォンやタブレット端末などのモバイル機器において、機器の軽量化および駆動時間の長時間化を目的として、液晶ディスプレイに替えて、より軽量で消費電力が小さな有機ＥＬディスプレイの採用が始まっている。有機ＥＬディスプレイは、蒸着マスク法により、基板（蒸着対象）上に有機ＥＬ素子の発光層（蒸着層）を形成することで製造される。このとき、より多くのマスク本体を備える大型化された蒸着マスクを使用して、一回の蒸着作業でより多くの製品を製造することにより、有機ＥＬディスプレイの製造コストを低減させることができる。そのため、有機ＥＬディスプレイの製造メーカーから、蒸着マスクの大型化の要望が高まっている。
【０００３】
蒸着マスク法に用いられる蒸着マスクは、例えば特許文献１に開示されている。係る特許文献１では、複数のマスク部（蒸着パターン）を備えるメタルマスク（マスク本体）と、額縁状に形成されてメタルマスクを緊張した状態で固定保持するインバー材からなるフレーム（枠体）とで蒸着マスクを構成している。メタルマスクは、フレームに対してスポット溶接で接合されている。
【０００４】
この種の蒸着マスクは、本出願人も提案しており、例えば特許文献１に開示されている。係る蒸着マスクは、蒸着パターンを備える複数のマスク本体と、該マスク本体に対して接合される補強用の枠体とからなる。枠体はインバー材（低熱線膨張係数の材質）で形成されており、各マスク本体は、その外周縁がマスク本体を囲む枠体に形成された金属層で一体的に接合されている。
【先行技術文献】
【特許文献】
【０００５】
【特許文献１】特開２００４−３２３８８８号公報
【特許文献２】特開２００５−１５９０８号公報
【発明の概要】
【発明が解決しようとする課題】
【０００６】
特許文献１および特許文献２の蒸着マスクのように、メタルマスクを固定保持するフレームや、マスク本体を補強する枠体をインバー材で構成することにより、蒸着時の作業環境が高温環境であっても、蒸着マスクが膨張するのを抑制して、蒸着層（発光層）の再現精度および蒸着精度を確保できる。しかし、特許文献１の蒸着マスクのメタルマスクは、緊張状態でフレームに固定保持されているものの、蒸着マスクを大型化した場合には、フレームで支持されていないメタルマスクの面積が大きくなり、自重によりメタルマスクに反り変形が生じてしまう。そのため、再現精度および蒸着精度が低下をするのを避けられない。
【０００７】
その点、特許文献２の蒸着マスクでは、各マスク本体はマスク本体を囲む枠体に接合されているので、蒸着マスクを大型化した場合でも、自重によるマスク本体の反り変形が生じにくく、蒸着層の再現精度および蒸着精度を確保できる。しかし、インバー材からなる枠体であっても、蒸着作業時には僅かに膨張する。また、枠体はインバー材の金属板材で形成されるが、通常、一般に流通している金属板材には板厚偏差が存在するため、枠体の部位によって板厚にばらつきがある。このため、枠体の各部分で膨張量が異なり、膨張量の違いが蒸着マスク全体の歪としてあらわれることがある。このように、蒸着マスクに歪が生じると、蒸着マスクの平坦度が悪化して、再現精度および蒸着精度が極度に低下してしまう。この歪は、枠体を大型化するにつれ顕著にあらわれる。このような母材の板厚偏差に由来する歪の発生は、金属板材の製造工程を管理して、板厚偏差が小さい母材を専用に製造し使用することにより抑制できるが、その分母材が高価となり、蒸着マスクの製造コストの上昇を招く。ここで、板厚偏差とは、金属板材の標準寸法に対する厚さのばらつき幅を意味する。
【０００８】
本発明の目的は、マスク本体を枠体で支持する形態の蒸着マスクにおいて、製造コストの上昇を抑えながら蒸着マスクの大型化を実現でき、さらに蒸着マスクの平坦度を維持することができ、良好な蒸着層の再現精度および蒸着精度を確保できる蒸着マスクおよびその製造方法を提供することにある。
【課題を解決するための手段】
【０００９】
本発明の蒸着マスクは、多数独立の蒸着通孔５からなる蒸着パターン６を備えるマスク本体２と、マスク本体２の周囲に配置された枠体３とを備える。枠体３の下面側に支持フレーム４６が固定されている。そして、支持フレーム４６には、枠体３のマスク開口１１に対応するフレーム開口４８が形成され、フレーム開口４８は、マスク開口１１より一回り大きな開口形状に形成されていることを特徴とする。また、支持フレーム４６の下面側に補助フレーム４７が固定されている。
【００１０】
枠体３は、外周枠１０と、外周枠１０内にマスク開口１１を区画する縦枠１２および横枠１３を備えている。縦枠１２および横枠１３の全体が支持フレーム４６で支持され、補助フレーム４７は額縁状に形成され、支持フレーム４６の周縁が補助フレーム４７で支持されていることを特徴とする。
【００１１】
枠体３、支持フレーム４６、および補助フレーム４７は、溶接することにより一体化され、溶接個所４９は、四隅部分と、枠体３の縦枠１２および横枠１３の延長線上の周縁部分に設けられていることを特徴とする。
【００１２】
マスク本体２と枠体３とは、金属層８を介して一体的に接合されていることを特徴とする。
【００１３】
複数の枠体３・３が積層されて、積層方向に隣り合う枠体３・３どうしが接着層１９を介して接合されていることを特徴とする。
【００１４】
本発明の蒸着マスクの製造方法に係る蒸着マスクは、多数独立の蒸着通孔５からなる蒸着パターン６を備えるマスク本体２と、マスク本体２の周囲に配置された枠体３とを備える。そして、蒸着マスクの製造方法においては、マスク本体２および枠体３を準備する工程と、マスク本体２と枠体３とを一体的に接合する工程と、枠体３の下面側に支持フレーム４６を接合する工程と、支持フレーム４６の下面側に補助フレーム４７を接合する工程とを有することを特徴とする。
【００１５】
マスク本体２および枠体３を準備する工程においては、枠体３を形成する枠体形成工程と、母型２４の表面に、蒸着通孔５に対応するレジスト体２９ａを有する一次パターンレジスト２９を形成する一次パターンニング工程と、母型２４のレジスト体２９ａで覆われていない表面に、電着金属を電鋳して一次電鋳層３０を形成する第１の電鋳工程とを含み、マスク本体２と枠体３とを一体的に接合する工程においては、マスク本体２と枠体３とを、電鋳により形成した金属層を介して一体的に接合することを特徴とする。
【００１６】
マスク本体２と枠体３とを、金属層を介して一体的に接合した蒸着マスク体５０を複数用意し、複数の蒸着マスク体５０を支持フレーム４６に１つずつ接合したあと、支持フレーム４６の蒸着マスク体５０が固定された側の反対側に補助フレーム４７を接合することを特徴とする。
【００１７】
枠体３、支持フレーム４６、および補助フレーム４７は、溶接により一体化接合され、溶接個所４９は、四隅部分と、枠体３の縦枠１２および横枠１３の延長線上の周縁部分に設けられていることを特徴とする。
【発明の効果】
【００１８】
本発明に係る蒸着マスクによれば、支持フレーム４６で枠体３（縦枠１２および横枠１３）の全体を支持することにより、蒸着マスク全体の構造強度と剛性をさらに増強して、蒸着マスクがたわみ変形するのを阻止して平坦度を維持することができ、蒸着層の再現精度および蒸着精度を高精度化できる。また、補助フレーム４７で支持フレーム４６（周縁）を支持することにより、蒸着層の再現精度および蒸着精度をより向上させることができる。
【００１９】
また、枠体３を上枠１６と下枠１７とで構成し、上下の枠１６・１７を接着層１８を介して接合して一体化することで、従来と同一厚みの枠体３を形成するときに、より薄い金属板材を使用して枠体３を形成できるので、枠体３全体の板厚偏差を小さくでき、大型の蒸着マスクであっても、金属板材の板厚偏差に由来する熱膨張による歪の発生を抑制できる。
【００２０】
また、電鋳によってマスク本体２や金属層８を形成することで、マスク本体２を枠体３側に引き寄せるような応力が作用するようなテンションを加えた状態で金属層８を形成したり、内方に収縮する方向の応力が作用するようなテンションを加えた状態でマスク本体２を枠体３に対して保持したりすることができ、蒸着装置内における昇温時に伴うマスク本体２の膨張分を、当該テンションで吸収し、膨張による枠体３に対するマスク本体２の位置ずれや皺の発生を防ぐことができる。従って、常温時における被蒸着基板に対するマスク本体２の整合精度を蒸着装置内における昇温時においても良好に担保でき、被蒸着基板に対する発光層（蒸着層）の再現精度の向上に寄与できる。
【図面の簡単な説明】
【００２１】
【図１】本発明の第１実施形態に係る蒸着マスクの要部を示す縦断正面図である。
【図２】本発明の第１実施形態に係る蒸着マスクの全体を示す斜視図である。
【図３】本発明の第１実施形態に係る蒸着マスクの要部を示す平面図である。
【図４】本発明の第１実施形態に係る蒸着マスクの枠体の平面図である。
【図５】本発明の第１実施形態に係る蒸着マスクにおける枠体形成工程を示す説明図である。
【図６】本発明の第１実施形態に係る蒸着マスクにおける枠体形成工程の変形例を示す説明図である。
【図７】本発明の第１実施形態に係る蒸着マスクの枠体の変形例を示す平面図である。
【図８】本発明の第１実施形態に係る蒸着マスクの製造方法を示す説明図である。
【図９】本発明の第１実施形態に係る蒸着マスクの製造方法を示す説明図である。
【図１０】本発明の第１実施形態に係る蒸着マスクの製造方法を示す説明図である。
【図１１】本発明の第２実施形態に係る蒸着マスクの要部を示す縦断正面図である。
【図１２】本発明の第２実施形態に係る蒸着マスクの製造方法を示す説明図である。
【図１３】本発明の第３実施形態に係る蒸着マスクの要部を示す縦断正面図である。
【図１４】本発明の第３実施形態に係る蒸着マスクの製造方法を示す説明図である。
【図１５】本発明の第３実施形態に係る蒸着マスクの製造方法を示す説明図である。
【図１６】本発明の第４実施形態に係る蒸着マスクの要部を示す縦断正面図である。
【図１７】本発明の第４実施形態に係る蒸着マスクの製造方法を示す説明図である。
【図１８】本発明の第５実施形態に係る蒸着マスクを示す縦断正面図である。
【図１９】本発明の第５実施形態に係る蒸着マスクの分解斜視図である。
【図２０】本発明の第５実施形態に係る蒸着マスクの平面図である。
【図２１】本発明の第５実施形態に係る蒸着マスクの変形例を示す分解斜視図である。
【発明を実施するための形態】
【００２２】
（第１実施形態）  図１から図１０に、本発明に係る蒸着マスクとその製造方法の第１実施形態を示す。なお、本実施形態の図１から図１０における厚みや幅などの寸法は実際の様子を示したものではなく、それぞれ模式的に示したものである。以下の各実施形態の図においても同様である。
【００２３】
図２および図３に示すように蒸着マスク１は、複数のマスク本体２と、このマスク本体２を囲むように周囲に配置した補強用の枠体３とを含む。マスク本体２は四隅が丸められた長方形状に形成されており、その内部にパターン形成領域４を備える。パターン形成領域４には、蒸着源からの蒸着物質を通す多数独立の蒸着通孔５からなる蒸着パターン６が形成されている。図３に示すように、マスク本体２には、パターン形成領域４の外周縁４ａの全周にわたって多数個の接合通孔７が設けられている。
【００２４】
マスク本体２は、ニッケルやニッケル−コバルト等のニッケル合金からなる電着金属を素材として電鋳法で形成される。マスク本体２の厚みは、好ましくは３〜２０μｍの範囲とし、本実施形態では８μｍに設定した。また、平面視におけるマスク本体２の寸法は、長手方向の寸法を１０８ｍｍに、短手方向の寸法を６２ｍｍに設定し、３０個のマスク本体２を６行５列のマトリクス状に配置した。本実施形態の蒸着マスク１を有機ＥＬ素子用の蒸着マスクに適用する場合には、蒸着パターン６は、有機ＥＬ素子の発光層に対応するように形成する。なお、マスク本体２は、ニッケルやニッケル合金以外に、銅、その他の電着金属や合金を素材として形成することができる。
【００２５】
図４に示すように、枠体３は、外周枠１０と、外周枠１０内にマスク開口１１を区画する、格子枠状の縦枠１２および横枠１３を備えている。縦枠１２はマスク本体２の長辺と平行に設けられ、横枠１３はマスク本体２の短辺と平行に設けられている。枠体３については、アルミや鉄などの金属や樹脂など種々の材質を用いることができ、形状や寸法も様々であるが、本実施形態における枠体３は、ニッケル−鉄合金であるインバー材からなる低熱線膨張係数の金属板材からなり、マスク本体２よりも十分に肉厚に形成されており、その厚み寸法は０．５〜５ｍｍの範囲とし、本実施形態では１．０ｍｍに設定した。また、平面視において、枠体３の寸法は４６０×７３０ｍｍに設定し、マスク開口１１の寸法は長手方向の寸法を１１０ｍｍに、短手方向の寸法を６４ｍｍに設定した。枠体３は、ニッケル−鉄−コバルト合金であるスーパーインバー材、セラミック材等で形成してもよい。なお、枠体３の形成素材としてインバー材やスーパーインバー材、セラミック材を採用するのは、その熱線膨張係数が極めて小さく、蒸着工程における熱影響によるマスク本体２の寸法変化を良好に抑制できることに拠る。
【００２６】
縦枠１２の幅寸法をＷ１とし、横枠１３の幅寸法をＷ２とするとき、縦枠１２の幅寸法Ｗ１と横枠１３の幅寸法Ｗ２とは、不等式（Ｗ１≦Ｗ２≦Ｗ１×１．１）を満足するように設定されている。本実施形態においては、縦枠１２の幅寸法Ｗ１を１０ｍｍに設定し、横枠１３の幅寸法Ｗ２を１０．６４ｍｍに設定した。このように、縦枠１２の幅寸法Ｗ１よりも横枠１３の幅寸法Ｗ２を適度に大きく設定すると、横枠１３の断面積を縦枠１２の断面積よりも大きくでき、しかも横枠１３の長さは縦枠１２の長さよりも小さいので、縦枠１２を横枠１３で確りと支持して、長さの長い縦枠１２が自重によりたわみ変形するのを阻止できる。従って、自重による枠体３の変形を阻止して蒸着マスク１の大型化を実現でき、さらに蒸着マスク１の平坦度を維持することができ、蒸着パターンの再現精度および蒸着精度を高精度化できる。また、縦枠１２および横枠１３の剛性を全体で略均一化できるので、蒸着マスク１をたわみ変形させる外力が加わった場合に、外力を均等に分散させて局部的に集中するのを解消でき、蒸着マスク１の変形や破損を効果的に防止できる。加えて、横枠１３の幅寸法Ｗ２に関して（Ｗ２≦Ｗ１×１．１）とするので、必要以上に横枠１３の断面積が大きくなることによる枠体３の重量増加を抑制して、蒸着マスク全体の重量がいたずらに大きくなるのを解消しながら枠体３の構造強度と剛性を増強できる。
【００２７】
枠体３は、１枚の金属板材から切り出したものを用いても良いが、本実施形態では、図１および図５（ａ）に示すように、同一厚み寸法で同一形状に形成された上枠１６と下枠１７とで構成され、上枠１６と下枠１７とが接着層１８を介して接合され一体化されている。詳しくは、図５（ｂ）に示すように、上枠１６と下枠１７とを、突弧面どうしが対向する状態で接合して、二次元曲面状の反りが相殺された状態で、枠体３が平坦状に形成されている。なお、前記二次元曲面状の反りは、金属板材に由来する僅かな反りであり、三次元曲面状の反りの場合もある。本実施形態においては、接着層１８は、シート状の未硬化感光性ドライフィルムレジストを使用しており、上枠１６と下枠１７の接合後、不要部分の接着層１８は除去される。接着層１８は市販されている種々の接着剤を用いてもよい。枠体３を構成する上下の枠１６・１７の厚み寸法を同一厚みとしたのは、二次元曲面状の反りが相殺された状態で接合して、枠体３を平坦状に形成するのを容易化するためである。突弧面は凹弧面であってもよく、また、両者を含んでいてもよい。なお、二次元曲面状の反りが相殺された状態で平坦状に接合できれば、上下の枠１６・１７の厚み寸法は異なっていてもよい。このように、上枠１６および下枠１７の二次元曲面状の反りが相殺された状態で接合して、枠体３を平坦状に形成すると、金属板材に由来する僅かな反りを解消して、平坦度をさらに向上することができ、さらに良好な蒸着層の再現精度および蒸着精度を確保できる。
【００２８】
上記のように、上枠１６および下枠１７の二次元曲面状の反りが相殺された状態で接合して、枠体３を平坦状に形成すると、金属板材に由来する僅かな反りを解消して、平坦度をさらに向上することができ、さらに良好な蒸着層の再現精度および蒸着精度を確保できる。
【００２９】
枠体３は、図６および７に示すように、上記の手法で形成した一対（複数）の枠体３・３を積層し、積層方向に隣り合う枠体３・３どうしを接着層１９を介して接合することもできる。上側の枠体３と下側の枠体３の厚みは同じにしても異ならせても良く、上側の枠体３と下側の枠体３の厚みを同じにする場合、例えば、上面側の枠体３を構成する上下の枠１６・１７の厚み寸法は、下面側の枠体３を構成する上下の枠１６・１７の厚み寸法とともに、０．２５ｍｍに設定し、上側の枠体３と下側の枠体３の厚みを異ならせる場合、例えば、上面側の枠体３を構成する上下の枠１６・１７の厚み寸法は、それぞれ０．２ｍｍに設定し、下面側の枠体３を構成する上下の枠１６・１７の厚み寸法は、それぞれ０．３ｍｍに設定すると良い。
【００３０】
図１において、符号８は、マスク本体２のパターン形成領域４の外周縁４ａの上面に形成した金属層を示す。金属層８は、ニッケルをめっき（電鋳）で積層して形成される。各マスク本体２はそれぞれ枠体３のマスク開口１１に配置されており、めっき（電鋳）で形成された金属層８により、マスク本体２のパターン形成領域４の外周縁４ａが枠体３に対して不離一体的に接合されている。図１および図４に示すように金属層８は、パターン形成領域４の外周縁４ａの上面と、枠体３の上面およびパターン形成領域４に臨む側面と、マスク本体２と枠体３の間隙部分とにわたって、断面ハット形に形成されている。また、金属層８は、接合通孔７内にも形成されており、これにより、マスク本体２と枠体３との接合強度を向上している。なお、金属層８は、マスク本体２と同様に、ニッケル合金以外に、ニッケル、銅、その他の電着金属や合金を素材として形成することができる。
【００３１】
図５は、補強用の枠体３を形成する枠体形成工程を示している。そして、図８から図１０は、枠体形成工程によって得られる枠体３を用いた本実施形態に係る蒸着マスク１の製造方法を示している。
【００３２】
（枠体形成工程）
まず、例えば金属板材に対する熱影響の小さいワイヤー放電加工機等を用いて、金属板材から上枠１６および下枠１７の大きさに切り出す切断工程を行う。次いで、切り出した上枠１６および下枠１７にエッチングやレーザー加工を施すことにより、図５（ａ）に示すように、マスク開口１１となる複数の開口を形成するマスク開口形成工程を行う。次いで、図５（ｂ）に示すように、金属板材に由来する上枠１６と下枠１７の突弧面どうしが対向する状態で、両枠１６・１７を接着層１８で接合して、二次元曲面状の反りが相殺された状態で、枠体３を平坦状に形成する接合工程を行う。接着層１８は、シート状の未硬化感光性ドライフィルムレジストからなる。
【００３３】
次いで、図５（ｃ）に示すように、所定のロール間寸法に配置した上下の転動ロール２２・２２の間を通過させて挟圧する定着工程を行う。さらに、不要部分の接着層１８（マスク開口１１および外周枠１０の外側に露出する部分）を除去（現像）することにより枠体３を得た。このように、接着層１８にシート状の未硬化感光性ドライフィルムレジストを使用するのは、未硬化の感光性ドライフィルムレジストは接着性を有しており、さらに、後述する一次パターンニング工程等でも使用する素材であるため、別途市販の接着剤等を用意する必要がなく、その分蒸着マスク１の製造コストを削減できるからである。なお、切断工程においては、レーザー切断機を使用して金属板材を冷却しつつ、上下の枠１６・１７を切り出すこともできる。
【００３４】
ここで、例えば、厚みの異なる金属板材を用意し、上記の各工程を行って、図６（ａ）に示すように、一対の枠体３・３を製造して、図６（ｂ）に示すように、これらの枠体３・３を積層し、枠体３・３どうしをシート状の未硬化感光性ドライフィルムレジストからなる接着層１９で接合したのち、図６（ｃ）に示すように、所定のロール間寸法に配置した上下の転動ロール２２・２２の間を通過させて挟圧する積層工程を行うことで、図７に示すように、積層された一対の枠体３・３を得ることができる。この時、積層された一対の枠体３・３としては、同じ厚みの枠体３・３を積層したものでも良い。
【００３５】
（パターンニング前段体形成工程）
図８（ａ）に示すように、導電性を有する例えばステンレスや真ちゅう製の母型２４の表面にフォトレジスト層２５を形成する。このフォトレジスト層２５は、ネガタイプのシート状感光性ドライフィルムレジストの一枚ないし数枚をラミネートして熱圧着により形成して、所定の厚みになるようにした。次いで、フォトレジスト層２５の上に、蒸着通孔５および接合通孔７（一次パターンニング）に対応する透光孔２６ａを有するパターンフィルム２６（ガラスマスク）を密着させ、パターンニング前段体２７を得た。
【００３６】
（予熱工程）
パターンニング前段体２７（特に、母型２４およびパターンフィルム２６）は、例えば、ヒータープレートや予熱炉等を用いて、露光作業時の紫外線照射装置（露光装置）の炉内温度に予熱する。この時、パターンニング前段体２７の予熱と並行して、紫外線照射装置の炉内も露光作業時の炉内温度に予熱すると良い。
【００３７】
（一次パターンニング工程）
紫外線照射装置の炉内およびパターンニング前段体２７の予熱が完了したら、パターンニング前段体２７を紫外線照射装置の炉内に収容し、図８（ａ）に示すように、紫外光ランプ２８で紫外線光を照射して露光を行い、現像、乾燥の各処理を行う。次いで、未露光部分を溶解除去することにより、図８（ｂ）に示すように、蒸着通孔５および接合通孔７に対応するレジスト体２９ａを有する一次パターンレジスト２９を母型２４上に形成した。このように、紫外線照射装置の炉内およびパターンニング前段体２７を、露光作業時の炉内温度に予熱した状態で露光作業を行うと、紫外線照射によりパターンニング前段体２７が加熱されて膨張し、前記３者２４・２５・２６の相対的な位置関係がずれながら露光作業が行われることを解消することができる。従って、位置精度がよく、しかも意図した形状どおりの一次パターンレジスト２９を母型２４上に設けることができ、蒸着層の再現精度および蒸着精度の高精度化に寄与できる。
【００３８】
（第１の電鋳工程）
次いで、上記母型２４を電鋳槽に入れ、図８（ｃ）に示すように先のレジスト体２９ａの高さの範囲内で、母型２４のレジスト体２９ａで覆われていない表面にニッケルからなる電着金属を一次電鋳して、一次電鋳層３０、すなわちマスク本体２となる層を形成した。次に、レジスト体２９ａを溶解除去することにより、図８（ｄ）に示すように、多数独立の蒸着通孔５からなる蒸着パターン６および接合通孔７を備えるマスク本体２を得た。なお、図８（ｄ）において符号３０ａは、マスク本体２・２どうしの間に形成された、後述する剥離工程で除去される一次電着層を示す。
【００３９】
（活性化処理工程）
ここで、マスク本体２（一次電鋳層３０）と金属層８との接合強度を向上するために、活性化処理工程を施すことができる。具体的には、図９（ａ）に示すように、一次電鋳層３０・３０ａの表面全体に、フォトレジスト層３３を形成してから、接合通孔７の周辺部分に対応する透光孔３４ａを有するパターンフィルム３４を密着させて紫外線照射装置の炉内に収容し、紫外光ランプ２８で紫外線光を照射して露光を行い、現像、乾燥の各処理を行う。ここでのフォトレジスト層３３は、先と同様にネガタイプのシート状感光性ドライフィルムレジストの一枚ないし数枚をラミネートして熱圧着により形成して、所定の厚みになるようにした。次いで、未露光部分のフォトレジスト層３３を溶解除去することにより、図９（ｂ）に示すように、接合通孔７の周辺部分に対応する開口３５ａを有するパターンレジスト３５を得た。つまり、接合通孔７の周辺部分のみが表面に露出するようにパターンレジスト３５を形成した。
【００４０】
次いで、パターンレジスト３５の開口３５ａに露出する一次電鋳層３０部分、すなわち接合通孔７の周辺の一次電鋳層３０に対して酸処理や電解処理等の活性化処理を施し、さらに図９（ｃ）に示すようにパターンレジスト３５を溶解除去した。図９（ｃ）において符号３６は活性化処理を施した部分を示しており、詳しくは接合通孔７の内壁面と、該接合通孔７の周辺の一次電鋳層３０の上面に対して活性化処理を施した。このように接合通孔７の周辺に活性化処理を施すと、無処理の場合に比べて、一次電鋳層３０と後述する第２の電鋳工程で形成する金属層８との接合強度を格段に向上できる。なお、先の活性化処理に替えて、接合通孔７の周辺の一次電鋳層３０に対して、ストライクニッケルめっきや無光沢ニッケルめっき等によって薄層を形成してもよい。これによっても接合通孔７の周辺部分と金属層８との接合強度の向上を図ることができる。
【００４１】
（二次パターンニング工程、および枠体配設工程）
図１０（ａ）に示すように、一次電鋳層３０・３０ａの形成部分を含む母型２４の表面全体に、フォトレジスト層３８を形成する。このフォトレジスト層３８は、先と同様にネガタイプのシート状感光性ドライフィルムレジストの一枚ないし数枚をラミネートして熱圧着により形成して、所定の厚みになるようにした。次いで、パターン形成領域４に対応する透光孔３９ａを有するパターンフィルム３９を密着させて紫外線照射装置の炉内に収容し、紫外光ランプ２８で紫外線光を照射して露光を行い、現像、乾燥の各処理を行う。この状態においては、パターン形成領域４に係る部分（３８ａ）が露光されており、それ以外が未露光の部分（３８ｂ）のフォトレジスト層３８を得た（図１０（ｂ）参照）。
【００４２】
次いで、図１０（ｂ）に示すように、母型２４上に一次電鋳層３０を囲むように、枠体３を位置合わせしながら配した。ここでは、未露光のフォトレジスト層３８ｂの接着性を利用して、母型２４（一次電鋳層３０ａ）上に枠体３を仮止め固定した。さらに、図１０（ｃ）に示すように、表面に露出している未露光のフォトレジスト層３８ｂを溶解除去して、パターン形成領域４を覆うレジスト体４０ａを有する二次パターンレジスト４０を形成した。このとき、枠体３の下面にある未露光のフォトレジスト層３８ｂは、枠体３でカバーされて溶解除去されず母型２４上に残留している。なお、枠体３に予め接着層を形成したものを用意し、二次パターンレジスト４０を形成前後に、係る枠体３を母型２４上に配するようにしても良い。
【００４３】
（第２の電鋳工程）
上記母型２４を電鋳槽に入れ、図１０（ｄ）に示すように、パターン形成領域４の外周縁４ａに臨む一次電鋳層３０の上面と、枠体３の表面と、枠体３と一次電鋳層３０との間で表面に露出する母型２４の表面と、接合通孔７内とに、ニッケルからなる電着金属を電鋳して金属層８を形成した。これにより、一次電着層３０と枠体３を金属層８で不離一体的に接合できる。
【００４４】
（剥離工程）
母型２４から一次電鋳層３０および金属層８を剥離したうえで、これら両層３０・８から枠体３の下面に位置する一次電鋳層３０ａを剥離した。最後に、二次パターンレジスト４０および未露光のフォトレジスト層３８ｂを除去することにより、図３に示す蒸着マスク１を得た。
【００４５】
本実施形態においては、第１の電鋳工程における電鋳液の温度領域は、室温（常温）や第２の電鋳工程における電鋳液の温度領域よりも高い温度領域に設定した。これによれば、マスク本体２に、内方に収縮する方向の応力が作用するようなテンションを加えた状態で枠体３に対して保持できる。従って、蒸着窯内における昇温時に伴うマスク本体２の膨張分を、当該テンションで吸収し、膨張による枠体３に対するマスク本体２の位置ずれや皺の発生を防ぐことができる。この他にも、マスク本体２に、内方に収縮する方向の応力が作用するようなテンションを加える方法として、母型１０を低熱線膨張係数の材質（インバー、４２アロイ、ＳＵＳ４３０など）からなるものを用いたうえで、一次電着層１５の形成時における電鋳槽内の温度が高くなることで、かかる温度差に起因して、母型１０と一次電鋳層３０（電着金属）との熱膨張係数の差を利用したり、マスク本体２となる一次電着層３０を形成する際の電鋳槽中に添加する添加剤（光沢剤）中のカーボンの含有比率を調製したりすることでも実現できる。また、第２の電鋳工程における電鋳槽中に添加する添加剤（光沢剤）中のカーボンの含有比率を調製することで、金属層８がマスク本体２（一次電鋳層３０）を枠体３側に引き寄せる応力が作用するようなテンションを加えた状態で金属層８を形成できる。従って、蒸着時における昇温に伴うマスク本体２の膨張分を、当該テンションで吸収し、膨張による枠体３に対するマスク本体２の位置ずれや皺の発生を防ぐことができる。
【００４６】
（第２実施形態）  図１１および図１２に、本発明に係る蒸着マスクとその製造方法の第２実施形態を示す。本実施形態においては、図１１に示すように、マスク本体２と枠体３を不離一体的に接合する金属層８の内部応力に由来する枠体３の歪の発生を防止するために、金属層８を枠体３の上面においてマスク開口１１の周縁上以外に形成しないで金属層８を分断させることで応力緩和部４２を設けた点と、一対の枠体３・３を積層し、接着層１９を介して積層方向に隣り合う枠体３・３どうしを接合した点が先の第１実施形態と異なる。
【００４７】
第１実施形態に係る枠体３は、その上面と、上面に連続するマスク開口１１の両縁部の三方を金属層８で囲まれているため、電鋳にて金属層８を形成する際に、内部応力が生じた状態で形成されると、前記内部応力により枠体３に歪が発生して、蒸着マスク１の平坦度に悪影響を及ぼすことがある。しかし、本実施形態のように、応力緩和部４２を設けることにより金属層８の内部応力を応力緩和部４２で逃がして、枠体３に歪が発生するのを防止できる。なお、ここでいう「金属層８を分断」とは、金属層８が枠体３の上面全面において繋がって形成されていなければ良いということであり、その態様は本実施形態のものに限られない。他は第１実施形態と同じであるので、同じ部材に同じ符号を付してその説明を省略する。以下の実施形態においても同じとする。
【００４８】
本実施形態に係る蒸着マスク１の製造方法においては、枠体形成工程の終段において、枠体３の上面に応力緩和部４２に対応するレジスト体４２ａを形成する工程を行い、枠体３の上面にレジスト体４２ａを設ける。続くパターンニング前段体形成工程から二次パターンニング工程は、第１実施形態で説明した図８（ａ）〜（ｄ）、図９（ａ）〜（ｃ）、および図１０（ａ）に示す方法と同様である。
【００４９】
（枠体配設工程）
図１２（ａ）に示すように、母型２４上に一次電鋳層３０を囲むように、レジスト体４２ａを設けた枠体３を位置合わせしながら配した。ここでは、未露光のフォトレジスト層３８ｂの接着性を利用して、母型２４上に枠体３を仮止め固定した。さらに、図１２（ｂ）に示すように、表面に露出している未露光のフォトレジスト層３８ｂを溶解除去して、パターン形成領域４を覆うレジスト体４０ａを有する二次パターンレジスト４０を形成した。このとき、枠体３の下面にある未露光のフォトレジスト層３８ｂは、枠体３でカバーされて溶解除去されず母型２４上に残留している。
【００５０】
（第２の電鋳工程）
上記母型２４を電鋳槽に入れ、図１２（ｃ）に示すように、パターン形成領域４の外周縁４ａに臨む一次電鋳層３０の上面と、レジスト体４２ａで覆われていない枠体３の表面と、枠体３と一次電鋳層３０との間で表面に露出する母型２４の表面と、接合通孔７内とに、ニッケルからなる電着金属を電鋳して金属層８を形成した。これにより、一次電着層３０と枠体３を金属層８で不離一体的に接合できる。本実施形態においては、第１の電鋳工程、および第２の電鋳工程で使用する電鋳液の温度領域を、同程度（温度差±３℃）に設定した。これにより、一次電鋳層３０、すなわちマスク本体２が熱膨張しながら枠体３と接合されるのを可及的に阻止できるので、枠体３に対するマスク本体２の接合位置の位置精度を向上でき、蒸着層の再現精度および蒸着精度がより高精度化された蒸着マスクを得ることができる。なお、第１の電鋳工程および第２の電鋳工程とも、電鋳槽内の電鋳液の温度を低く設定すればするほど、一次電鋳層３０及び金属層８の熱膨張を可及的に抑えることができる。
【００５１】
（剥離工程）
母型２４から一次電鋳層３０および金属層８を剥離したうえで、これら両層３０・８から枠体３の下面に位置する一次電鋳層３０ａを剥離した。最後に、二次パターンレジスト４０、レジスト体４２ａ、および未露光のフォトレジスト層３８ｂを除去することにより、図１１に示す応力緩和部４２を設けた蒸着マスク１を得た。
【００５２】
（第３実施形態）  図１３から図１５に、本発明に係る蒸着マスクとその製造方法の第３実施形態を示す。本実施形態においては、図１３に示すように、金属層８が侵入するマスク本体２の接合通孔７を廃した点が先の第１実施形態と異なる。本実施形態における枠体３を構成する上枠１６および下枠１７は、金属板材を母材として形成されており、枠体３は先の第１実施形態と同一厚み寸法に設定している。
【００５３】
図１４および図１５は、本実施形態に係る蒸着マスク１の製造方法を示しており、まず、枠体形成工程を行って補強用の枠体３を形成する。なお、係る枠体形成工程は、第１実施形態の図５に示すとおりであり、その説明を省略する。
【００５４】
（パターンニング前段体形成工程）
図１４（ａ）に示すように、例えば、ステンレスや真ちゅう製などといった導電性を有する母型２４の表面にフォトレジスト層２５を形成する。このフォトレジスト層２５は、ネガタイプのシート状感光性ドライフィルムレジストの一枚ないし数枚をラミネートして熱圧着により形成して、所定の厚みになるようにした。次いで、フォトレジスト層２５の上に、蒸着通孔５に対応する透光孔２６ａを有するパターンフィルム２６（ガラスマスク）を密着させ、パターンニング前段体２７を得た。
【００５５】
（予熱工程）
パターンニング前段体２７は、例えば、ヒータープレートや予熱炉等を用いて、露光作業時の紫外線照射装置（露光装置）の炉内温度に予熱する。この時、パターンニング前段体２７の予熱と並行して、紫外線照射装置の炉内も露光作業時の炉内温度に予熱すると良い。
【００５６】
（一次パターンニング工程）
紫外線照射装置の炉内およびパターンニング前段体２７の予熱が完了したら、パターンニング前段体２７を紫外線照射装置の炉内に収容し、図１４（ａ）に示すように、紫外光ランプ２８で紫外線光を照射して露光を行い、現像、乾燥の各処理を行う。次いで、未露光部分を溶解除去することにより、図１４（ｂ）に示すように、蒸着通孔５（一次パターンニング）に対応するレジスト体２９ａを有する一次パターンレジスト２９を母型２４上に形成した。このように、紫外線照射装置の炉内およびパターンニング前段体２７を、露光作業時の炉内温度に予熱した状態で露光作業を行うと、紫外線照射によりパターンニング前段体２７が加熱されて膨張し、前記３者２４・２５・２６の相対的な位置関係がずれながら露光作業が行われることを解消することができる。従って、位置精度がよく、しかも意図した形状どおりの一次パターンレジスト２９を母型２４上に設けることができ、蒸着層の再現精度および蒸着精度の高精度化に寄与できる。
【００５７】
（第１の電鋳工程）
次いで、上記母型２４を電鋳槽に入れ、図１４（ｃ）に示すように先のレジスト体２９ａの高さの範囲内で、母型２４のレジスト体２９ａで覆われていない表面にニッケルからなる電着金属を一次電鋳して、一次電鋳層３０、すなわちマスク本体２となる層を形成した。次に、レジスト体２９ａを溶解除去することにより、図１４（ｄ）に示すように、多数独立の蒸着通孔５からなる蒸着パターン６を備えるマスク本体２を得た。なお、第１実施形態のように、マスク本体２・２の間に一次電鋳層３０ａを形成し、該一次電鋳層３０ａ上に枠体３を配置するようにしても良い。
【００５８】
（二次パターンニング工程、および枠体配設工程）
図１５（ａ）に示すように、一次電鋳層３０の形成部分を含む母型２４の表面全体に、フォトレジスト層３８を形成した。このフォトレジスト層３８は、先と同様にネガタイプのシート状感光性ドライフィルムレジストの一枚ないし数枚をラミネートして熱圧着により形成して、所定の厚みになるようにした。次いで、パターン形成領域４に対応する透光孔３９ａを有するパターンフィルム３９を密着させて紫外線照射装置の炉内に収容し、紫外光ランプ２８で紫外線光を照射して露光を行う。この状態においては、パターン形成領域４に係る部分（３８ａ）が露光されており、それ以外が未露光の部分（３８ｂ）のフォトレジスト層３８を得た（図１５（ｂ）参照）。なお、本実施形態においても、二次パターンニング工程に先立ち、一次電鋳層３０におけるパターン形成領域４の外周縁４ａに対して活性化処理工程やストライクめっきを行うことにより、一次電鋳層３０と後述する金属層８との接合強度を向上することができる。
【００５９】
次いで、図１５（ｂ）に示すように、母型２４上に一次電鋳層３０を囲むように、枠体３を位置合わせしながら配した。ここでは、未露光のフォトレジスト層３８ｂの接着性を利用して、母型２４上に枠体３を仮止め固定した。さらに図１５（ｃ）に示すように、表面に露出している未露光のフォトレジスト層３８ｂを溶解除去して、パターン形成領域４を覆うレジスト体４０ａを有する二次パターンレジスト４０を形成した。このとき、枠体３の下面にある未露光のフォトレジスト層３８ｂは、枠体３でカバーされて溶解除去されず母型２４上に残留している。
【００６０】
（第２の電鋳工程）
次いで、上記母型２４を電鋳槽に入れ、図１５（ｄ）に示すように、パターン形成領域４の外周縁４ａに臨む一次電鋳層３０の上面と、枠体３の表面と、枠体３と一次電鋳層３０との間で表面に露出する母型２４の表面とに、ニッケルからなる電着金属を電鋳して金属層８を形成した。これにより、一次電着層３０と枠体３を金属層８で不離一体的に接合できる。
【００６１】
（剥離工程）
母型２４から一次電鋳層３０および金属層８を剥離したうえで、これら両層３０・８から枠体３の下面に位置する一次電鋳層３０ａを剥離した。最後に、二次パターンレジスト４０および未露光のフォトレジスト層３８ｂを除去することにより、図１３に示す蒸着マスク１を得た。
【００６２】
（第４実施形態）  図１６および図１７に、本発明に係る蒸着マスクとその製造方法の第４実施形態を示す。本実施形態においては、図１６に示すように、マスク本体２と枠体３を金属層８で不離一体的に接合するが、マスク本体２を構成する一次電鋳層３０と金属層８とを一体形成する点が先の各実施形態と異なる。このように、金属層８をマスク本体２と一体形成すると、別途金属層８を形成してマスク本体２と枠体３とを接合する手間を省いて、製造に要する工程を省略し時間を短縮できるので、蒸着マスク１の製造コストの削減を図ることができる。
【００６３】
図１７は、本実施形態に係る蒸着マスク１の製造方法を示しており、まず、枠体形成工程を行って補強用の枠体３を形成する。なお、係る枠体形成工程は、第１実施形態で説明した図５に示すとおりであり、その説明を省略する。
【００６４】
（パターンニング前段体形成工程）
まず、図１７（ａ）に示すように、例えば、ステンレスや真ちゅう製などの導電性を有する母型２４の表面にフォトレジスト層２５を形成する。このフォトレジスト層２５は、ネガタイプのシート状感光性ドライフィルムレジストの一枚ないし数枚をラミネートして熱圧着により形成して、所定の厚みになるようにした。次いで、フォトレジスト層２５の上に、マスク本体２に対応する透光孔２６ａを有するパターンフィルム２６（ガラスマスク）を密着させ、パターンニング前段体２７を得た。
【００６５】
（予熱工程）
パターンニング前段体２７は、例えば、ヒータープレートや予熱炉等を用いて、露光作業時の紫外線照射装置の炉内温度（露光装置）に予熱する。この時、パターンニング前段体２７の予熱と並行して、紫外線照射装置の炉内も露光作業時の炉内温度に予熱すると良い。
【００６６】
（一次パターンニング工程）
紫外線照射装置の炉内およびパターンニング前段体２７の予熱が完了したら、パターンニング前段体２７を紫外線照射装置の炉内に収容し、図１７（ａ）に示すように、紫外光ランプ２８で紫外線光を照射して露光を行い、現像、乾燥の各処理を行う。次いで、未露光部分を溶解除去することにより、図１７（ｂ）に示すように、マスク本体２（一次パターンニング）に対応するレジスト体２９ａを有する一次パターンレジスト２９を母型２４上に形成した。このように、紫外線照射装置の炉内およびパターンニング前段体２７を、露光作業時の炉内温度に予熱した状態で露光作業を行うと、紫外線照射によりパターンニング前段体２７が加熱されて膨張し、前記３者２４・２５・２６の相対的な位置関係がずれながら露光作業が行われることを解消することができる。従って、位置精度がよく、しかも意図した形状どおりの一次パターンレジスト２９を母型２４上に設けることができ、蒸着層の再現精度および蒸着精度の高精度化に寄与できる。
【００６７】
（枠体配設工程）
図１７（ｃ）に示すように、一次パターンレジスト２９の形成部分を含む母型２４の表面全体に、接着レジスト４３を形成した。この接着レジスト４３は、先と同様にネガタイプのシート状感光性ドライフィルムレジストの一枚ないし数枚をラミネートして熱圧着により形成して、所定の厚みになるようにした。次いで、母型２４上に一次パターンレジスト２９を囲むように、枠体３を位置合わせしながら配した。ここでは、未露光の接着レジスト４３の接着性を利用して、母型２４上に枠体３を仮止め固定した。さらに図１７（ｄ）に示すように、表面に露出している未露光の接着レジスト４３を溶解除去した。このとき、枠体３の下面にある接着レジスト４３は、枠体３でカバーされて溶解除去されず母型２４上に残留している。
【００６８】
（一体電鋳工程）
次いで、上記母型２４を電鋳槽に入れ、図１７（ｅ）に示すように、レジスト体２９ａで覆われていない母型２４の表面と、枠体３の表面とに、ニッケルからなる電着金属を電鋳して金属層８を形成した。これにより、マスク本体２を構成する一次電鋳層３０と、該マスク本体２と枠体３とを接合する金属層８とを一体に形成できる。
【００６９】
（剥離工程）
母型２４から一次電鋳層３０、金属層８、および枠体３を一体に剥離したうえで、これら両層３０・８から枠体３の下面に位置する接着レジスト４３を除去することにより、図１６に示す蒸着マスク１を得た。
【００７０】
上記の第４実施形態の製造方法によれば、金属層８を形成する手間を省いて、製造に要する工程を省略し時間を短縮しつつ、上記と同様に枠体３の剛性を増強できる。従って、製造コストの上昇をさらに抑えながら大型化を実現でき、さらに平坦度を維持することができ、蒸着層の良好な再現精度および蒸着精度を確保できる蒸着マスク１を得ることができる。
【００７１】
（第５実施形態）  図１８から図２０に、本発明に係る蒸着マスクの第５実施形態を示す。本実施形態における蒸着マスク１は、図１８に示すように、枠体３の下面（被蒸着基板側）に固定される支持フレーム４６と、支持フレーム４６の下面（被蒸着基板側）に固定される補助フレーム４７とを備える。つまり、支持フレーム４６の一面（蒸着源側）に枠体３が設けられ、支持フレーム４６の他面（被蒸着基板側）に補助フレーム４７が設けられた構成となっている。支持フレーム４６および補助フレーム４７の外形形状は、枠体３に一致させている。図１９および図２０に示すように、支持フレーム４６には、枠体３のマスク開口１１に対応するフレーム開口４８が形成されており、フレーム開口４８は、マスク開口１１と同じもしくはそれより一回り大きな開口形状に形成されている。枠体３は、その縦枠１２および横枠１３の全体が支持フレーム４６で支持されている。さらに、補助フレーム４７は額縁状に形成されており、支持フレーム４６の四周縁が補助フレーム４７で支持されている。枠体３、支持フレーム４６、および補助フレーム４７は、それぞれ位置合わせされたのち、３者３・４６・４７をスポット溶接することにより接合され一体化される。スポット溶接の溶接個所４９は、四隅部分と、縦枠１２および横枠１３の延長線上の四周縁部分に設けられている（図２０参照）。
【００７２】
上記のように、支持フレーム４６で枠体３の縦枠１２および横枠１３の全体を支持し、さらに、補助フレーム４７で支持フレーム４６の四周縁を支持すると、蒸着マスク全体の構造強度と剛性をさらに増強して、蒸着マスク１がたわみ変形するのを阻止して平坦度を維持することができ、蒸着層の再現精度および蒸着精度をより高精度化できる。
【００７３】
図２１に、本発明に係る蒸着マスクの第５実施形態の変形例を示す。本実施形態における蒸着マスク１は、２行５列のマトリクス状に配置した１０個のマスク本体２と、該マスク本体２の周囲に配置した枠体とを金属層によって不離一体的に接合した蒸着マスク体５０を３個製造し、これら３個の蒸着マスク体５０を支持フレーム４６と補助フレーム４７で支持している。具体的には、まず、１個の蒸着マスク体５０を用意し、張力付与装置により位置およびテンションを調整したうえで支持フレーム４６に固定する。係る固定は、枠体３の隅部分と縦枠１２および横枠１３の延長線上の周縁部分をスポット溶接にて固定する。残る２個の蒸着マスク体５０も同様にして支持フレーム４６に固定する。最後に、支持フレーム４６の蒸着マスク体５０が固定された側の反対側に補助フレーム４７を固定（スポット溶接）する。このように、複数の蒸着マスク体５０を支持フレーム４６と補助フレーム４７で支持する形態であると、隣り合う蒸着マスク体５０どうしの相対位置を微調整して配置することができ、隣り合う蒸着マスク体５０のマスク本体２の相対的な位置精度を向上できる。従って、良好な再現精度および蒸着精度を確保できる。また、所望する大きさの蒸着マスク１を自由に設定できる。なお、蒸着マスク体５０は、形状が小さいほど寸法精度が良いため、大幅な調整が不要で、微調整もしやすくなり、位置精度が確保しやすくなる。また、蒸着マスク体５０の形状を短冊状にすれば、微調整がしやすくなる。
【００７４】
以上のように、上記各実施形態の蒸着マスク、および蒸着マスク製造方法においては、枠体３を上枠１６と下枠１７とで構成し、この上下の枠１６・１７を接着層１８を介して接合して一体化したので、従来と同一厚みの枠体３を形成するときに、より薄い金属板材を使用して枠体３を形成でき、枠体３全体の板厚偏差を小さくできる。これは、枠体３の母材となる一般に流通している金属板材は、その厚み寸法が薄くなるほど製造工程における圧延ロールの通過回数が増えるため、板厚が薄くなるほど板厚偏差は小さくなる傾向があるためである。よって、大型の蒸着マスク１であっても、金属板材の板厚偏差に由来する熱膨張による歪の発生を抑制できる。また、母材としては一般に流通している厚みの薄い金属板材を使用するだけであるので、専用の金属板材を使用して枠体３を形成する必要もない。以上のように、上記各実施形態の蒸着マスクによれば、製造コストの上昇を抑えながら蒸着マスク１の大型化を実現でき、さらに蒸着マスク１の平坦度を維持することができ、良好な再現精度および蒸着精度を確保できる。また、上枠１６と下枠１７との間に接着層１８が介在する枠体３によれば、蒸着マスク１にたわみ変形を生じさせる外力が加わったとき、接着層１８の分だけ枠体３が柔軟に弾性変形して、蒸着マスク１の破損を効果的に防止できる。さらに、上枠１６および下枠１７の二次元曲面、ないしは三次元曲面状の反りが相殺された状態で接合して、枠体３を平坦状に形成すると、金属板材に由来する僅かな反りを解消して、平坦度をさらに向上することができ、より良好な蒸着層の再現精度および蒸着精度を確保できる。製造コストの上昇を抑えながら、マスクの大型化の実現にも寄与できる。
【００７５】
また、第１、第２、第４、および第５実施形態の蒸着マスクにおいては、複数の枠体３・３を積層し、積層方向に隣り合う枠体３・３どうしを接着層１９を介して接合したので、従来と同一厚みの枠体３を形成するときに、さらに薄い金属板材を使用して枠体３を形成できるので、金属板材の板厚偏差に由来する熱膨張による歪の発生をより抑制できる。よって、蒸着マスクの大型化を実現でき、さらに蒸着マスクの平坦度を維持することができ、より良好な蒸着層の再現精度および蒸着精度を確保できる。また、枠体３どうしを接合する接着層１８・１９が増えることにより、外力に対してより柔軟に弾性変形できるので、蒸着マスクの破損をより効果的に防止できる。
【００７６】
上記各実施形態のように、蒸着マスク１が有するマスク本体２の枚数や配置態様は、上記実施形態に示したものに限らない。マスク本体２は複数である必要はなく１個であってもよい。マスク本体２の材質は金属に限らず、樹脂で形成しても良く、さらに言えば、エッチングやレーザーで形成したものでも良い。また、枠体３は、上下枠１６・１７の接合工程に先立って、曲面付与用の上下金型を用いて、切り出した上枠１６および下枠１７にプレス加工を施して、二次元曲面あるいは三次元曲面を付与することができる。この場合には、線対称の関係となる二次元曲面あるいは三次元曲面を付与することで、後の接合工程において、枠体３を平坦状に形成することが容易にできる。また、金属層８は、上述したマスク本体２（一次電鋳層３０）のように、２層以上の多層構造としても良い。
【００７７】
上記各実施形態においては、マスク本体２と枠体３とは、金属層８を介して不離一体的に接合されているが、マスク本体２と枠体３とを接着層を介して接合した形態でも良い。この時、第５実施形態のように、支持フレーム４６および補助フレーム４７を設ける場合は、マスク本体２の下面（枠体３が接合された面とは反対側の面）に支持フレーム４６が固定され、支持フレーム４６の下面（マスク本体２が設けられた面とは反対側の面）に補助フレーム４７が固定される。また、接着層は、耐熱性・耐溶剤性に優れたものが望ましい。
【００７８】
上記各実施形態においては、支持フレーム４６および補助フレーム４７は、枠体３と同じように、アルミや鉄などといった金属に限らず、樹脂など種々の材質を用いることができるが、インバー材やスーパーインバー材、セラミックなどの熱線膨張係数が小さい材質を用いるのが好ましい。また、支持フレーム４６および補助フレーム４７は、枠体３のように、上フレームと下フレームとで構成し、これら上下のフレームを接着層を介して接合して一体化しても良い。さらに、複数の支持フレーム４６および補助フレーム４７をそれぞれ用意し、積層方向に隣り合う支持フレーム４６・４６、補助フレーム４７・４７どうしを接着層を介して接合しても良い。これにより、支持フレーム４６および補助フレーム４７の板厚偏差を小さくできる。なお、枠体３と支持フレーム４６においては、外周部分と開口（マスク開口１１、フレーム開口４８）を区画する枠線部分とで材質を異ならせても良い。
【符号の説明】
【００７９】
１  蒸着マスク
２  マスク本体
３  枠体
４  パターン形成領域
４ａ  外周縁
５  蒸着通孔
６  蒸着パターン
８  金属層
１０  外周枠
１１  マスク開口
１２  縦枠
１３  横枠
１６  上枠
１７  下枠
１８  接着層
１９  接着層
２４  母型
２５  フォトレジスト層
２６  パターンフィルム
２６ａ  透光孔
２７  パターンニング前段体
２９  一次パターンレジスト
２９ａ  レジスト体
３０  一次電鋳層
４３  接着レジスト
４６  支持フレーム
４７  補助フレーム
４８  フレーム開口
５０  蒸着マスク体
Ｗ１  縦枠の幅寸法
Ｗ２  横枠の幅寸法
【図１】
2019094573.tif 000003
【図２】
2019094573.tif 000004
【図３】
2019094573.tif 000005
【図４】
2019094573.tif 000006
【図５】
2019094573.tif 000007
【図６】
2019094573.tif 000008
【図７】
2019094573.tif 000009
【図８】
2019094573.tif 000010
【図９】
2019094573.tif 000011
【図１０】
2019094573.tif 000012
【図１１】
2019094573.tif 000013
【図１２】
2019094573.tif 000014
【図１３】
2019094573.tif 000015
【図１４】
2019094573.tif 000016
【図１５】
2019094573.tif 000017
【図１６】
2019094573.tif 000018
【図１７】
2019094573.tif 000019
【図１８】
2019094573.tif 000020
【図１９】
2019094573.tif 000021
【図２０】
2019094573.tif 000022
【図２１】
2019094573.tif 000023